(57)【要約】【課題】半透性と強度とを兼ね備える半透膜の製造方法を提供する。【解決手段】下記物質（Ａ）〜（Ｃ）を含む製膜溶液により液膜を形成する工程と、前記液膜から溶媒を除去する脱溶媒工程と、を備える方法。物質（Ａ）：アミド基、イミド基、スルホニル基および複素環からなる群より選択される１種類以上の構造部位を含む繰り返し単位構造を備えるポリマー物質（Ｂ）：物質（Ａ）の良溶媒物質（Ｃ）：塩【選択図】なし【特許請求の範囲】
【請求項１】
下記物質（Ａ）〜（Ｃ）を含有する製膜溶液により液膜を形成する工程と、
前記液膜から溶媒を除去する脱溶媒工程と、
を備える半透膜の製造方法。
物質（Ａ）：アミド基、イミド基、スルホニル基および複素環からなる群より選択される１種類以上の構造部位を含む繰り返し単位構造を備えるポリマー
物質（Ｂ）：物質（Ａ）の良溶媒
物質（Ｃ）：塩
【請求項２】
前記製膜溶液は、下記物質（Ｄ）をさらに含有する
請求項１に記載の半透膜の製造方法。
物質（Ｄ）：ヒドロキシル基およびその塩、アミノ基およびその塩、カルボキシル基、その塩およびその無水物、スルホ基、その塩およびその無水物、並びに、リン酸基、その塩およびその無水物からなる群より選択される親水性基を少なくとも１種類以上含む低分子化合物および水からなる群より選択される１種類以上の低分子化合物
【請求項３】
前記脱溶媒工程は、前記液膜を、水、１価以上のアルコールおよび物質（Ｂ）からなる群より選択される１種以上の物質と水または１価以上のアルコールとの混合物に接触させることを含む
請求項１〜２のいずれかに記載の半透膜の製造方法。
【請求項４】
前記脱溶媒工程は、液膜から物質（Ｂ）を乾燥させることを含む、
請求項１〜２のいずれかに記載の半透膜の製造方法。
【請求項５】
形成された前記半透膜を熱水で洗浄する工程をさらに備える
請求項１〜４のいずれかに記載の半透膜の製造方法。
【請求項６】
前記製膜溶液は、前記物質（Ａ）として、ポリアミド、ポリベンズイミダゾール、ポリアミドイミド、ポリイミド、ポリスルホン、およびポリエーテルスルホンからなる群より選択される少なくとも１種類以上のポリマーを少なくとも含有する、
請求項１〜５のいずれかに記載の半透膜の製造方法。
【請求項７】
前記製膜溶液は、前記物質（Ａ）として親水性基およびハロゲン原子の少なくとも一方を有するポリマーを少なくとも含有する、
請求項１〜６のいずれかに記載の半透膜の製造方法。
【請求項８】
前記製膜溶液は、前記物質（Ａ）として、芳香族ポリアミドを少なくとも含有する、
請求項１〜７のいずれかに記載の半透膜の製造方法。
【請求項９】
前記製膜溶液は、前記物質（Ａ）として、メタ置換型芳香族ポリアミドを少なくとも含有する
請求項１〜８に記載の半透膜の製造方法。
【請求項１０】
前記製膜溶液は、前記物質（Ｃ）として、１種類以上の１価または２価の無機塩を少なくとも含有する、
請求項１〜９のいずれかに記載の半透膜の製造方法。
【請求項１１】
前記製膜溶液における前記物質（Ｃ）の含有率が、０．１重量％以上２０％重量以下である、
請求項１〜１０のいずれかに記載の半透膜の製造方法。
【請求項１２】
前記製膜溶液における前記物質（Ｄ）の含有率が、０．００１重量％以上４０重量％以下である、
請求項１〜１１のいずれかに記載の半透膜の製造方法。
【請求項１３】
前記製膜溶液が、前記物質（Ｄ）として、水、ジオール、トリオールおよびジカルボン酸無水物から選択される少なくとも１種の物質を含有する、
請求項１〜１２のいずれかに記載の半透膜の製造方法。
【請求項１４】
前記製膜溶液が、前記物質（Ｄ）として、親水性基またはその塩またはその無水物を有する繰り返し単位を備えるポリマーを少なくとも含む、
請求項１〜１３のいずれかに記載の半透膜の製造方法。
【請求項１５】
前記製膜溶液が、前記物質（Ｄ）として、数平均重合度が５００以下であるポリマーを少なくとも含む、
請求項１〜１４のいずれかに記載の半透膜の製造方法。
【発明の詳細な説明】
【技術分野】
【０００１】
本発明は、良好な半透性と十分な強度とを兼ね備える半透膜の製造方法に関するものである。
【背景技術】
【０００２】
現在、逆浸透膜または正浸透膜として主に使用されているのは、複合膜および非対称膜である。これらの膜は、分離機能層と支持層との２つの層を有する。分離機能層は、実質的な分離機能を担う。支持層は、高い物理的強度を有することで、膜全体に加圧透水テストに供するに十分な強度を付与する。
【０００３】
複合膜では、支持層は、多孔質膜および基材の少なくとも一方または両方を有する。また、複合膜において、分離機能層は、支持層を被覆するように形成される。工業利用されている複合膜の多くは、多孔質膜上での界面重縮合を利用して形成されたものである。このような複合膜の主な例としては、特許文献１には、ポリアミドで形成された分離機能層を備える膜が記載されている。
【０００４】
非対称膜は、単一の材料で構成されている点で複合膜と異なるが、実質的に分離機能層に相当する緻密層と高い機械的強度を有する支持層とを有する点で、複合膜と共通する。非対称膜としては、例えば特許文献２に、酢酸セルロース素材を用いた膜が記載されている。
【０００５】
これら複合膜および非対称膜における支持層は、通常、数十μｍ以上の厚みを有する。支持層は、上述したように、薄く機械的強度の低い分離機能層を物理的にサポートするために使用される。しかし、支持層を備えることで、（１）分離機能層が有する本来の透水性に比べて膜全体で得られる透水性が低い、（２）支持層の内部に塩分が滞留する、という２つの問題点が発生することが知られている。
【０００６】
まず、（１）の課題については、数十μｍ程度の厚みを有する複合膜および非対称膜については報告があるものの、２０μm未満の厚みを有する複合膜および非対称膜については、報告はほとんどない。そして、厚みが大きくなるほど、透水性は低下する傾向にある。
【０００７】
次に、（２）については、膜を正浸透膜として使用する際、支持層に塩分が滞留することで濃度分極が発生し、それによって浸透圧が低下する。その結果、透水量が著しく減少するという問題が起きる（非特許文献１）。正浸透膜の開発においては、特にこのような塩分滞留を軽減ないし克服することが強く求められている。
【０００８】
濃度分極の発生を防ぐ方法として、例えば、複合膜における支持層の「（厚さ×孔の屈曲率）／空隙率」で規定されるパラメータを小さくすることで、支持層における塩分の滞留を軽減することが提案されている。正浸透膜の例として、例えば特許文献３では、空隙率が大きく、Ｋ値の小さい基材を用い、その上へ分離機能層を形成させた複合膜が報告されている。また、特許文献４には、膜厚１μm以下の酢酸セルロース薄膜について記載されている。
【先行技術文献】
【特許文献】
【０００９】
【特許文献１】米国特許第３，７４４，９４２号明細書
【特許文献２】特開２０００−１７００２号公報
【特許文献３】ＵＳ２０１１−１０２６８０号公報
【特許文献４】特開２０１１−２５５３１２号公報
【非特許文献】
【００１０】
【非特許文献１】S. Loeb, J. Membr. Sci., 1, 49-63, 249-269 (1976)
【発明の概要】
【発明が解決しようとする課題】
【００１１】
特許文献３の技術では、Ｋ値低減と同時に支持膜本来が有するべき強度の低下が懸念される。また、特許文献４では、基材の使用を前提としており、得られる膜自体の強度は加圧透水テストに供するに不十分である。つまり、半透性と強度とを兼ね備える半透膜はこれまでにほとんど報告がない。
【００１２】
本発明の課題は、良好な半透性と十分な強度とを兼ね備える半透膜の製造方法を提供することにある。
【課題を解決するための手段】
【００１３】
発明者らは、鋭意検討した結果、下記物質（Ａ）〜（Ｃ）を含む製膜溶液により液膜を形成する工程と、前記液膜から溶媒を除去する脱溶媒工程と、
を備える方法によって、上記課題を解決できることを見いだした。
物質（Ａ）：アミド基、イミド基、スルホニル基および複素環からなる群より選択される１種類以上の構造部位を含む繰り返し単位構造を備えるポリマー
物質（Ｂ）：物質（Ａ）の良溶媒
物質（Ｃ）：塩
【発明の効果】
【００１４】
本発明により、良好な半透性と十分な強度とを兼ね備える半透膜が製造できる。
【発明を実施するための形態】
【００１５】
〔Ｉ．半透膜〕
本発明の半透膜（以下、単に「膜」と称することがある）は、アミド基、イミド基、スルホニル基、複素環からなる群より選択される１種類以上の構造部位を含む繰り返し単位構造を備えるポリマーを膜の主成分として使用する。これらは、その繰り返し単位構造中に水素結合性部位を有しているので、膜中で強力な分子間水素結合を形成する。その結果、高い機械的強度を有する膜が得られる。
【００１６】
水素結合性の高さの観点から、膜の主成分は、ポリアミド、ポリアミドイミド、ポリベンズイミダゾールが好ましく、中でも平面状のアミド結合を有するポリアミドが特に好ましい。これらのポリマーを主成分とすることで、十分な機械的強度を有する自立膜が得られる。
【００１７】
この半透膜は、厚みが１μｍ程度の超薄膜であっても、支持層または基材等によるサポートが無しで、加圧透水テストに供しても、供給液がそのまま漏れ出るような破れなどの欠点が生じにくい。より具体的には、膜は、１〜３ＭＰa程度の加圧透水テストを経ても欠点が発生しにくいという効果を奏する。
【００１８】
膜の厚みは、使用目的によって設定されるが、２０μm未満であることが好ましい。また、膜の厚みは、５μm以下であってもよいし、１μm以下であってもよい。膜の厚みが２０μｍ未満であることで、高い半透性が得られる。
【００１９】
また、膜の厚みは、０．１μｍ以上であることが好ましい。膜の厚みは、０．５μｍ以上、または０．８μｍ以上であってもよい。膜の厚みが０．１μｍ以上であると、特に高い強度が得られる。
【００２０】
膜の形態は特に限定されず、必要に応じ適宜選択すればよい。例えば、１〜３ＭＰa程度の加圧透水テストであれば、厚み１μm程度の自立膜であっても十分な強度は確保できるし、必要な半透性を担保する上で複合膜とすることで、より以上の強度を確保してもよい。さらに、使用に際する十分な半透性と強度さえ担保されれば、平膜であっても中空糸膜であってもよく、求める半透性と強度に合わせて、柔軟に膜の形態を選択することができる利点が本発明にはある。
【００２１】
なお、「半透性」とは、透水性を有し、溶質除去性能を有することを意味する。具体的には、膜は、圧力：１MPa, 供給液の塩化ナトリウム濃度：500 ppm, 温度：25℃, pH：6.5で測定したときに、下記式（１）、（２）に基づいて算出されるＡおよびＢ値の比率である（Ａ／Ｂ）値が０．１以上であることが好ましく、０．３以上であることがより好ましく、０．６以上であることがさらに好ましい。また、（Ａ／Ｂ）値は、１．５以下であってもよく、１．２以下、１．１以下、または１．０以下であってもよい。具体的には、本発明によると、概ね０．３〜１．５程度の（Ａ／Ｂ）を示す膜が得られる。目的とする用途に合わせ、適する半透性を発現させるべく、製造方法の各条件を選択すればよい。
【００２２】
〔ＩＩ．製造方法〕
上記膜の製造方法として、後述の物質（Ａ）〜（Ｃ）を含む製膜溶液により液膜を形成する工程と、その液膜から溶媒を除去する脱溶媒工程と、を備える製造方法が挙げられる。以下では、より具体的な製造方法について説明する。
【００２３】
（ＩＩ−１）溶液準備工程
本実施形態の膜の製造方法は、下記物質（Ａ）〜（Ｃ）を含む製膜溶液を準備することを備える。
【００２４】
（１）製膜溶液
＜物質（Ａ）＞
半透膜の強度を確保する観点から、発明者らは、製膜に用いる溶液（以下、「製膜溶液」と称する。）は高粘性であることが好ましいと考える。したがって、製膜溶液のポリマー濃度および製膜溶液に含まれるポリマーの分子量は、物質（Ｂ）への溶解性を損なわず、かつ濾過の容易さを確保できる範囲で、高いことが好ましい。
【００２５】
製膜溶液に含まれるポリマーは、製膜溶液中で水素結合の形成が可能なポリマーであることが好ましい。水素結合の形成が可能なポリマーは、水素結合で形成されるネットワークによって、製膜溶液の粘性を向上させることができる。さらに、水素結合の形成が可能なポリマーは、超高分子量ポリマーでなくても、膜形成工程を実施するに十分な溶液粘性を実現することができるので、合成の手間を軽減する面からも好適である。水素結合の形成が可能なポリマーは、製膜溶液における濃度も比較的低くて済むことから、経済性の面からも好適である。また、水素結合の形成が可能なポリマーにより形成された膜は、高い機械的強度を実現することができるので、支持層を備えない自立膜として好ましい。ポリマーが形成する水素結合の強度が高いほど、形成される膜の機械的強度は向上する。
【００２６】
以上の観点から、発明者らは、製膜溶液は、物質（Ａ）として、アミド基、イミド基、スルホニル基、および複素環の中から選ばれる１種類以上の構造部位を含む繰り返し単位構造を備えることが好ましい。物質（Ａ）のより具体的な形態を以下に示す。
【００２７】
（ｉ）物質（Ａ）としては、ポリアミド、ポリイミド、ポリアミドイミド、ポリベンズイミダゾール、ポリスルホン、ポリエーテルスルホンなどが好適である。より具体的には、物質（Ａ）としては、比較的剛直な構造を有するポリアミド、ポリベンズイミダゾール、ポリアミドイミドが好ましく、特にポリアミドは水素結合ネットワークが特に強固であるので、好適である。また、物質（Ａ）は、１種類以上の芳香族ポリアミドであってもよく、メタ置換型芳香族ポリアミドであってもよい。さらに物質（Ａ）は、エーテル結合を含む繰り返し単位を備えるメタ置換型芳香族ポリアミドであってもよい。
【００２８】
（ｉｉ）膜の透水性の観点から、物質（Ａ）は、親水性基およびハロゲン原子の少なくとも一方を含有していてもよい。親水性基およびハロゲン原子は、物質（Ａ）の繰り返し単位中に置換基として含まれ得る。これらの置換基は、繰り返し単位構造の一部に含まれてもよいし、全ての繰り返し単位に含まれてもよい。全ての繰り返し単位構造の中で、置換基が導入されている繰り返し単位構造が占める割合は、１／１００−１００／１００であることが好ましい。なお、親水性基およびハロゲン原子は、１つの繰り返し単構造位中で置換可能な基のうち、少なくとも１つに導入されていればよい。
【００２９】
親水性基としては、例えば、カルボキシル基、スルホ基、リン酸基およびヒドロキシル基、並びにその塩が挙げられる。親水性基は物質（Ａ）の繰り返し単位構造中に含まれてもよい。
【００３０】
物質（Ａ）に該当するポリマーは、親水性基として１種類の基のみを含んでいてもよいし、１つのポリマーが２種類以上の親水性基を含んでいてもよい。
【００３１】
ハロゲン原子は、後述する物質（Ｃ）由来のカチオンとの相互作用をより強固にすることができる。ハロゲン原子としては、塩素原子、臭素原子、ヨウ素原子、フッ素原子が挙げられる。親水性基およびハロゲン基は、ポリマー鎖の置換基として導入されていることが好ましい。
【００３２】
物質（Ａ）に該当するポリマーは、１種類のハロゲン原子のみを含んでいてもよいし、１つのポリマーが２種類以上のハロゲン原子を含んでいてもよい。
【００３３】
親水性基とハロゲン原子とは、目的とする半透膜の性質等に応じて組み合わせ可能である。
【００３４】
（ｉｉｉ）物質（Ａ）に用いられるポリマーは、上記の構造と併せ、分極性原子団を有してもよい。分極性原子団としては、例えば、ヒドロキシ基、N-ヒドロキシ基、チオール基、カルボキシル基、スルホ基、リン酸基、アミノ基、ニトロ基、ニトロソ基、ハロゲン基、ジアゾ基、アジド基、シアノ基、アシル基、アセチル基、ケテン基、イソシアネート基、チオイソシアネート基、メトキシ基、エトキシ基、カルボニル基、スルホニル基、エステル基、アミド基、チオアミド基、イミド基、ジイミド基、イミノ基、N-オキシド基、S-オキシド基、オキシ基、オキソ基、アゾ基、ホスフィノ基、チオ基、チオニル基、チオキシ基などが挙げられる。水素原子を含む原子団は、その一部または全てが任意のアルキル基で置換されていてもよい。
なお、上記原子団を有するポリマーとは、上記原子団のうち１種のみを含んでいても良いし、複数の上記原子団を備えてもよい。
なお、これら分極性原子団を含有することは、物質（Ａ）の必須の要件ではない。
【００３５】
（ｉｖ）物質（Ａ）に該当するポリマーは、直鎖状、分岐型、星型、ブロックポリマー、グラジエントポリマー、太陽型など、どのような一次構造体を有していてもよい。
【００３６】
なお、以上の各項目に含まれる事項は、それぞれ自由に組み合わせられる。
【００３７】
例えば、製膜溶液は、ポリアミドおよびポリベンズイミダゾールから選ばれ、かつ繰り返し単位構造中に親水性基を含む１種類以上のポリマーを含有してもよい。また、製膜溶液は、メタ置換芳香族ポリアミドがエーテル結合および親水性基を含む繰り返し単位を備えるメタ置換型芳香族ポリアミドを含有してもよい。
【００３８】
なお、物質（Ａ）の種類は、以上の例示に限定されない。物質（Ａ）は、物質（Ｂ）への溶解性を備え、液膜形成工程を実施するに十分な溶液粘性を製膜溶液に与えることができ、さらに水素結合形成能を備えていればよい。物質（Ａ）は、目的とする半透膜の強度、性能等に応じて選択される。
【００３９】
なお、製膜溶液は、物質（Ａ）として、１種類のポリマーのみを含有していてもよいし、２種類以上のポリマーを含有していてもよい。
【００４０】
＜物質（Ｂ）＞
物質（Ｂ）は物質（Ａ）の良溶媒である。物質（Ｂ）としては、種々の汎用有機溶媒が主に用いられる。溶液準備工程では、物質（Ｂ）として、単一の溶媒のみを使用してもよいし、２種類以上から成る混合溶媒を使用してもよい。物質（Ｂ）は、物質（Ａ）の溶解性を損なわない範囲で選択可能である。
【００４１】
具体的には、物質（Ａ）として、ポリアミド、ポリベンズイミダゾール、ポリアミドイミドなどを使用する場合、物質（Ｂ）としては、これらの良溶媒であるN-メチルー２−ピロリドン；ジメチルスルホキシド、ジメチルホルムアミドなどのアミド；またはスルホキシド系溶媒が好適である。
【００４２】
＜物質（Ｃ）＞
物質（Ｃ）は塩である。物質（Ｃ）により、得られる膜の透水性が向上するという効果が得られる。
【００４３】
膜の透水性が向上する理由について、発明者らは以下のように考えている。一般的には、製膜溶液を加熱乾燥することによって膜を形成すると、ポリマー鎖間での相互作用が非常に強く働くので、水の流路である孔が形成されにくく、膜の透水性が低くなる。これに対して、物質（Ｃ）は、物質（Ａ）と相互作用することで、物質（Ａ）同士の分子間相互作用を弱めることができる。こうして分子間相互作用が弱められた状態で製膜が行われることで、細孔がより多く形成される。
【００４４】
こうして、上述したように物質（Ａ）により機械的強度が実現でき、さらに物質（Ｃ）により透水性が実現される。物質（Ｃ）の働きによって、透水性を有する膜が実現できる。
【００４５】
物質（Ｃ）としては、例えば種々の金属塩やアンモニウム塩、酢酸塩などが好適に用いられる。金属塩としては、例えば、リチウム、ナトリウム、カリウム、銅、カルシウム、バリウム、マグネシウム、水銀、銀などのハロゲン化物が挙げられる。３価以上の金属塩は酸化されやすいので、保存および取り扱い上の利便性から、２価以下の金属塩を用いることが好ましい。また、物質（Ａ）とより強い相互作用を形成させるため、物質（Ｃ）としては、２価の金属塩が特に好ましい。
【００４６】
製膜溶液は、物質（Ｃ）として、１種類の塩のみ含有してもよいし、２種類以上の塩を含有してもよい。物質（Ｃ）としては、上述の効果だけでなく、例えば物質（Ａ）の溶解助剤としての効果を併せ持つ無機塩が選択されうる。
【００４７】
製膜溶液における物質（Ｃ）の含有率（製膜溶液の総重量にいて物質（C）の重量が占める割合）は、製膜溶液の総重量に対し、０．１重量％以上であることが好ましく、１重量％以上であることがより好ましい。製膜溶液における物質（Ｃ）の含有率が０．１重量％以上である場合、膜の半透性を向上させる効果が特に高くなる。また、製膜溶液における物質（Ｃ）の含有率は、２０％重量以下であることが好ましく、１０重量％以下であることがより好ましい。物質（Ｃ）の含有率が２０重量％以下であることで、物質（Ｃ）は製膜溶液中で容易に溶解し、析出しにくい。
【００４８】
＜物質（Ｄ）＞
製膜溶液は、物質（Ｄ）をさらに含んでもよい。物質（Ｄ）は、下記物質（ａ）および（ｂ）からなる群より選択される少なくとも1種類の化合物である。
（ａ）ヒドロキシル基およびその塩；カルボキシル基、その塩およびその無水物；スルホ基、その塩およびその無水物；並びに、リン酸基、その塩およびその無水物からなる群より選択される少なくとも１種類の親水性基を有する化合物
（ｂ）水
物質（Ｄ）は、親水性物質であるため、物質（Ｄ）が製膜溶液に含まれていることで、水の流路となる細孔がより多く形成されやすく、透水性が向上するという効果が得られる。
【００４９】
物質（Ｄ）自体が物質（Ａ）と相溶性がない場合でも、物質（Ｄ）は、物質（Ａ）〜（Ｃ）を含有する製膜溶液には可溶である。これは、物質（Ｄ）が物質（Ｂ）に可溶だからである。物質（Ｄ）は、物質（Ｂ）に溶解することで、製膜溶液および得られた膜において、上述の物質（Ｃ）の効果により発生した空間に存在することができる。こうして、物質（Ｄ）は、物質（Ａ）と相溶することができる。つまり、物質（Ｃ）は、物質（Ａ）と相溶性のないものを物質（Ｄ）として用いる場合に、相溶剤として作用することができる。
【００５０】
また、物質（Ｄ）が物質（Ａ）と相溶性を有する場合でも、物質（Ｃ）を併用した場合の方が物質（Ｄ）の可溶性は向上する。つまり、物質（Ｃ）は、多くの物質（Ｄ）を添加する場合に、好ましく用いられる。
【００５１】
物質（Ｄ）としてより具体的には、種々のジオール、トリオール、およびこれらの金属塩などの、２つ以上の親水性基を有する化合物；並びに、ジカルボン酸、ジスルホン酸などの２つ以上の酸性基を有する有機酸、これらの塩およびこれらの無水物などが挙げられる。物質（Ｄ）として使用可能な高分子化合物としては、ポリビニルアルコール、ポリアクリル酸、ポリビニルスルホン酸、ポリ安息香酸、ポリスチレンスルホン酸などの親水性または水溶性ポリマーおよびこれらの金属塩などが挙げられる。
【００５２】
なお、これらはあくまでも物質（Ｄ）の一例であり、必ずしもこれらに限定されない。
【００５３】
物質（Ｄ）は、低分子化合物であってもよい。また、低分子化合物である物質（Ｄ）は、１〜３個の親水性基、その塩またはその無水物を有してもよい。ここで、「低分子化合物」とは、繰り返し構造を持たない化合物を意味し、特に分子量１００未満の化合物を指す。
【００５４】
また、物質（Ｄ）はポリマーであってもよい。ここで、「ポリマー」とは、繰り返し構造を有する化合物であり、特に分子量１００以上の化合物、または５００以下の数平均重合度を有する化合物を指す。
【００５５】
また、物質（Ｄ）は、ジオールまたはトリオールまたはジカルボン酸無水物であってもよい。
【００５６】
製膜溶液中の物質（Ｄ）の添加量は、具体的な数値に限定されず、物質（Ａ）の種類と量、物質（Ｃ）の種類と量、目的とする透水性等に応じて設定される。ただし、物質（Ｄ）が物質（Ａ）にとっての貧溶媒であるか、物質（Ａ）と相溶性がない場合、物質（Ｄ）の添加量は物質（Ａ）が不溶化し析出しない程度に設定される。
【００５７】
具体的には、物質（Ｄ）の含有率（製膜溶液の総重量において物質（D）の重量がしめる割合）は、０．００１重量％以上４０重量％以下、または１重量％以上２０重量％以下であることが好ましい。物質Ｄの含有率が０．００１重量％以上であると、透水性が特に向上し、４０重量％以下であると、均一な製膜溶液を得やすい。
【００５８】
（２）溶液準備工程の態様
溶液準備工程として、以下、製膜原液を調製する工程（溶液調整工程）について説明する。具体的には、溶液調整工程は、上記（１）欄に挙げた製膜原液の成分を混合するステップを備える。均一透明な製膜溶液を調製するために、この工程は複数のステップを備えることができる。例えば、溶液調整工程は、各成分を含む溶液を加熱しながら攪拌することを含んでもよい。物質（Ａ）〜（Ｄ）の混合比および添加順序も特に限定されない。
【００５９】
製膜溶液の体積に対する各物質の添加量は、製膜溶液の均一性を確保するように設定されることが好ましい。ただし、不溶物が発生した場合、濾過等の分離方法によりこれを除去し、ろ液を製膜溶液として使用してもよい。塗布前に製膜溶液を濾過することで、良好な塗布性を得るとともに、膜形成後の欠点の発生を防止することができる。濾過においては、溶液粘性の高さに応じて、加圧濾過機を使用することができる。濾過により高い効果を得るために、特に、濾過径は３μm以下、好ましくは１μm以下、より好ましくは０．４μm以下、さらに好ましくは０．２μm以下である。
【００６０】
（ＩＩ−２）液膜形成工程
製造方法は、製膜溶液により液膜を形成する工程（液膜形成工程）を備えてもよい。
【００６１】
液膜の形成には、ディップコート、スピンコート、アプリケーターを用いた塗布など、種々の方法を使用することができる。膜厚を数μm以下としたい場合、特に、スピンコートによる塗布が好ましい。液膜の形成は、具体的には、基板に対する製膜溶液の塗布によって実現可能である。
【００６２】
（ＩＩ−３）脱溶媒工程
本発明の製造方法は、液膜形成工程の後に脱溶媒を行うことを含む。
【００６３】
本脱溶媒工程において、脱溶媒する方法としては、加熱乾燥による方法と、溶媒である物質（Ｂ）と相溶性を有しかつポリマーである物質（Ａ）の貧溶媒であるような液体に浸漬する方法、の２通りが挙げられる。
【００６４】
加熱乾燥による脱溶媒の場合、加熱乾燥することで物質（B）を蒸発させ、ポリマーの凝集を促進し、膜形成を行う。
【００６５】
なお、通常は、加熱乾燥により膜を形成しようとすると、次のような問題があると考えられる。すなわち、加熱乾燥により膜を形成する場合、膜の実質的な構成成分であるポリマーとして、溶媒への可溶性を有する化合物が用いられる。そのため、ポリマーは架橋体ではなく直鎖状に近い構造であることが望ましいが、直鎖上のポリマーは、加熱乾燥により、ポリマー鎖間での相互作用が非常に強くなる傾向がある。これにより、膜に自立性と高い機械的強度が付与されるものの、分子間相互作用が強いため、水の流路が形成されにくく、透水性が非常に低くなると考えられる。
【００６６】
しかしながら、本発明によると、物質（Ｃ）により、物質（Ａ）の強力な分子間相互作用を緩めて水の流路を形成し、良好な透水性を発現させながらも、使用するに十分な機械的強度を保つことができる。さらに、物質（Ｄ）により、透水性をさらに向上させることができることは、上述したとおりである。
【００６７】
また、脱溶媒工程では、液膜を、水、１価以上のアルコールおよび物質（Ｂ）からなる群より選択される１種以上の物質と水または１価以上のアルコールとの混合物に浸漬することで脱溶媒が行われてもよい。
【００６８】
物質（Ａ）が非水溶性のポリマーであり、該ポリマーを膨潤させる目的で物質（Ｃ）に塩を用いていることから、浸漬用の液体にはこれを可溶化できる水を用いる。またこの浸漬用の液体には、必要に応じて塩やアルコール類、ポリマーの良溶媒などの添加物をあらかじめ溶解させておいてもよい。
【００６９】
物質（Ｂ）の沸点が物質（Ｄ）の沸点より高い場合、加熱乾燥によって物質（Ｄ）も同時に蒸発してしまう恐れがあるため、液体浸漬による脱溶媒が好ましい。一方、物質（Ｂ）の沸点が物質（Ｄ）の沸点より低い場合、加熱乾燥によって物質（Ｄ）が蒸発してしまうことはなく、膜中に残存するので、このような場合は、加熱乾燥と液体浸漬のどちらの方法で脱溶媒を行ってもよく、どちらの方法を選択するかは、用いる物質の種類に応じて適宜選択すればよいし、これら２つの方法を組み合わせて、例えば加熱乾燥後に液体浸漬を行ってもよいし、液体浸漬後に加熱乾燥を行ってもよい。
【００７０】
（ＩＩ−４）その他の工程
製造方法は、さらに他の工程を含んでいてもよい。他の工程としては、例えば、脱溶媒工程で形成された半透膜を熱水で洗浄することが挙げられる。このような熱水洗浄処理により、ポリマーの運動性が向上し、ポリマー相の再編成が促進されるので、結果としてより緻密な膜とすることができる。本工程により、半透膜の脱塩性を向上させることができるので、必要に応じ実施するとよい。
【実施例】
【００７１】
以下に実施例によって本発明をさらに詳細に説明するが、本発明はこれらの実施例によりなんら限定されるものではない。
【００７２】
１．膜形成条件と透水性能
表１〜表７に製膜条件と膜構造パラメータ、透水実験により得られた性能値を整理した。表８に物質（Ａ）の化学構造を整理した。物質（Ａ）〜（Ｅ）の混合率は、表１備考欄にて特に断りのない限り、表１における全ての実験番号において、（Ａ）/（Ｂ）/（Ｃ）/（Ｄ１）/（Ｄ２）＝１５／６０／１０／１０／５（重量比）に統一した。なお、Ｄ１およびＤ２は、いずれも物質（Ｄ）に該当する。
【００７３】
なお、物質Ａ−６〜Ａ−１０は、上述の物質（Ａ）の定義に当てはまらないものであるが、便宜上、物質（Ａ）として表記している。
【００７４】
（１）溶液調製
ガラス容器に物質（Ａ）を所定の量とり、物質（Ｂ）を加え、７０℃で攪拌して透明均一な溶液を調製した後、物質（Ｃ）、（Ｄ２）を所定の量加え、さらに同温度で攪拌を行い透明均一な溶液とし、同温度での攪拌を継続したまま、最後に物質（Ｄ１）を徐々に添加し、溶解させ、透明均一な製膜溶液を得た。これを孔径０．2μmのPVDF製メンブレンフィルターを用いて濾過した後、真空脱泡し、さらに２４時間静置した後、製膜に用いた。
【００７５】
（２）液膜形成
製膜はポリマー溶液のコーティング法により行った。シリコンウェハ上にポリマー溶液を塗布/スピンコートし、膜厚が１μm程度になるように塗布量、回転速度、時間を適宜調節した。
【００７６】
（３）脱溶媒等
その後、ポリマー溶液を塗布した基板または多孔性支持体を加熱乾燥または水溶液に浸漬させることで脱溶媒を行った。脱溶媒後、常温の純水中で膜を剥離させた後、透水テストに用いた。熱水洗浄処理をした場合は、表１〜表７の備考欄にて、特に断っている。
【００７７】
（４）加圧透水テスト
透水テスト前に、膜サンプルは全てイソプロピルアルコール水溶液に一定時間浸漬処理した。透水テストは、圧力：１MPa, 供給液の塩化ナトリウム濃度：500 ppm, 温度：25℃, pH：6.5で行った。全ての実験において、膜面積、測定時間を全て統一して実施した。
【００７８】
以下の実施例において、純水透過係数Ａ（ｍ３／ｍ２／日／MPa）、塩透過係数Ｂ（ｍ／日）は、非平衡熱力学に基づいた以下の輸送方程式（１）、（２）に基づいて算出される。
【００７９】
Ｊｖ＝Ａ（ΔＰ−σ・Δπ）    ・・・式（１）
Ｊｓ＝Ｂ（Ｃｍ−Ｃｐ）＋（１−σ）Ｃ× Flux      ・・・式（２）
Ｃｍ＝Ｃｐ＋（供給液の塩濃度−Ｃｐ）× exp（Ｊｖ／Ｊｓ）    ・・・式（３）
ここで、Ｊｖは水の膜透過流束（ｍｏｌ／ｍ２／ｓ）、ΔＰは膜両側の圧力差（ＭＰａ）、σは溶質反射係数、Δπは膜両側の浸透圧差（ＭＰａ）、Ｊｓは溶質の膜透過流束（ｍｏｌ／ｍ２／ｓ）、Ｃｍは膜面における溶質の濃度（ｍｏｌ／ｍ３）、Ｃｐは透過液における溶質濃度（ｍｏｌ／ｍ３）、Ｃは膜両側の濃度（ｍｏｌ／ｍ３）である。
【００８０】
ただし、Ｃは、本実施例で示す加圧透水テストのように、膜両側の濃度差が比較的大きな場合には実質的な意味を持たない。そこで式（２）を膜厚について積分した式（４）を利用した。式（４）は、近似式として多用されている。
【００８１】
Ｒ＝σ（１−Ｆ）／（１−ａＦ）    ・・・式（４）
なお、Ｆは式（５）で示される。また、Ｒは真の阻止率であって、式（６）で表される。
【００８２】
Ｆ＝exp {-(1-σ) Ｊｖ/ｐ}     ・・・式（５）
Ｒ＝１−Ｃｐ/Ｃｍ       ・・・式（６）
ここで、Δｐを種々変化させることにより式（１）からＡを算出した。また、Ｊｖを種々変化させてＲを測定し、Ｒと１／Ｊｖをプロットしたものに対して式（２）および（４）をカーブフィッティングすることにより、Ｂ(溶質透過係数)とσ(溶質反射係数)とを同時に求めた。
【００８３】
純水透過係数Ａが高いほど、膜の透水性が高いことを示す。一方、塩透過係数Ｂが低いほど、膜の塩除去性が高いことを示す。したがって、（純水透過係数Ａ／塩透過係数Ｂ）の値が高いほど、膜の半透性が優れていることを意味する。以下、この値をＡ／Ｂ値と称する。つまり、同じ条件下で複数の膜サンプルについて加圧透水テストを実施した場合、Ａ／Ｂ値の値を評価することで、複数の膜サンプル間の比較において、半透膜としての性能に優劣を付けることができ、該値が高いほど、半透膜として優れていることを意味する。
【００８４】
なお、各表中の略称は、以下の意味である。
ＥＧ：エチレングリコール
Ｇｌｙ：グリセリン
ＭＡ：無水マレイン酸
ＰＶＡ：ポリビニルアルコール
ＮＭＰ：Ｎ−メチルー２ーピロリドン
ＬｉＣｌ：塩化リチウム
ＭｇＣｌ２：塩化マグネシウム
ＺｎＣｌ２：塩化亜鉛
２．評価結果
番号１では透水性は得られなかった。これに対し、製膜溶液に無機塩を添加した番号２〜４では透水性が見られた。中でも塩化マグネシウムを添加した場合、これらの２つの実験結果のうち、最も高いＡ／Ｂ値が得られた。
【００８５】
これに続き、番号５〜７ではさらに各種水溶液または水を添加した場合の結果である。水または水溶液の添加により、番号２〜４に比べさらに透水性が向上した。中でも、水のみを添加した場合が最もＡ／Ｂ値が高かった。
【００８６】
番号８では、さらにエチレングリコールを添加したところ、比（純水透過係数Ａ／塩透過係数Ｂ）は大きく増加した。
【００８７】
これに対し、さらに熱水洗浄処理した場合が番号９であるが、この場合透水性は低下したものの、脱塩性が大きく増加し、Ａ／Ｂ値が増大した。
【００８８】
この番号９の場合に対し、エチレングリコールの添加量をさらに増した番号１０，１１では、エチレングリコール添加量の増大に伴い透水性が大きく向上し、同時に脱塩性も向上したため、Ａ／Ｂ値は増大した。
【００８９】
番号１２〜１４では、エチレングリコールの代替物を検討した。概ね代替物の分子サイズが増大するにつれ、透水性は向上すると共に、脱塩性は低下したものの、良好な半透性を示した。
【００９０】
番号１５〜１７では、塩化マグネシウムを添加しないで、水またはエチレングリコールを添加した。これらの例では、塩化マグネシウム未存在下ではポリマーが析出して、不溶化したため、製膜自体が困難であった。このことより、物質（Ｃ）である塩の添加が、上記効果を得るために重要であることが分かった。
【００９１】
番号１８では、水を添加しないで塩化マグネシウムとエチレングリコールを添加した。この場合は可溶化し、透水性と脱塩性が発現した。
【００９２】
以上の結果から、無機塩由来の金属カチオンはポリマー鎖のアニオン性部位と相互作用しており、さらに、水またはエチレングリコールは、この金属カチオンを介してしか溶液中に可溶化できないことから、ポリマー鎖間の空間は水またはエチレングリコールで膨潤されているものと考えられる。
【００９３】
番号１９〜２３では、脱溶媒を、水への浸漬ではなく、加熱乾燥により行った。番号１９の膜では透水性が発現しなかったが、番号２０では番号１９の組成に無機塩をさらに添加した場合を検証したところ、半透性が発現した。番号２１でさらに水を添加したところ、番号２０と透水性にあまり差異がなかった。これは、加熱乾燥を水の沸点以上の温度で行ったため、膜中に水が残存していないことが原因と考えられる。番号２２，２３では、番号２０，２１の試料に比べて、Ａ／Ｂ値がさらに向上した。これはエチレングリコール（沸点約２００℃）が膜中に残存したからであると考えられる。概して、水への浸漬で得た膜は、加熱乾燥で得た膜よりも、同一組成で比較した場合、Ａ／Ｂ値が高かった。
【００９４】
さらに、番号２４〜３５では、代表的な番号１１の組成において、物質（Ａ）の種類を表２に示すように様々に変え、検討を行った。その結果、アミド基、イミド基、スルホニル基、複素環構造を繰り返し単位に有するポリマーを用いた場合、番号２３までの検討で見出した溶液組成、脱溶媒法を利用しての良好な半透性と十分な強度とを両立する半透膜の形成が可能であった。
【００９５】
一方、番号２８〜３３における素材は、均一な製膜溶液自体の作製が困難であるか、薄膜の機械的強度に問題があるなどの理由で、いずれもアミド基、イミド基、スルホニル基、複素環を含む繰り返し単位構造を備えるポリマーには劣ると判断された。
【００９６】
番号３４，３５では、脱溶媒用の浸漬槽の組成を変更した。共に透水性を有する膜の作製が可能であり、本発明の効果を確認できた。
【００９７】
以上のように、膜がアミド基、イミド基、スルホニル基、複素環からなる群より選択される１種類以上の構造部位を含む繰り返し単位構造を備えるポリマーを膜の主成分とする膜（番号２−１４、１８−２７、３４−３７）は、上述の加圧透水テストを経ても欠点が生じず、膜としての強度を実現することができた。また、製膜時の塩の効果により、実験例２−１４、１８−２７，３４−３７では、良好な透水性が得られた。
【００９８】
【表１】
2015147153.tif 000002
【００９９】
【表２】
2015147153.tif 000003
【０１００】
【表３】
2015147153.tif 000004
【０１０１】
【表４】
2015147153.tif 000005
【０１０２】
【表５】
2015147153.tif 000006
【０１０３】
【表６】
2015147153.tif 000007
【０１０４】
【表７】
2015147153.tif 000008
【０１０５】
【表８】
2015147153.tif 000009